Brevet FR3068290A1 (20190104)

REVENDICATIONS1 - Revêtement multicouches de génération d'un choc laser sous irradiation d'un laser à impulsions, caractérisé en ce qu'il comporte une couche d'adaptation assurant un contact intime avec un matériau à traiter et la transmission d'une onde de choc, une couche de génération du choc, qui va 5 convertir l'énergie lumineuse en onde de choc, et qui est liée à la couche d'adaptation, cette couche de génération étant adaptée à former un plasma sous l'impulsion laser et générer une onde de choc à partir dudit plasma et une couche de confinement recouvrant la couche de génération, transparente à la longueur d'onde dudit laser à impulsions et s'opposant à la dispersion du choc dans une 10 direction opposée à la direction normale à la surface du matériau à tester. 2 - Revêtement multicouches selon la revendication 1, pour lequel la couche d'adaptation est réalisée avec un matériau adhésif adapté à servir de liant entre la couche de génération du choc et le matériau à traiter épousant la surface du matériau en sorte de ne laisser aucun vide ou bulle d'air. 15 3 - Revêtement multicouches selon la revendication 2, pour lequel l'épaisseur de la couche d'adaptation est déterminée en fonction de la durée de l'impulsion laser. 4 - Revêtement multicouches selon la revendication 2 ou 3, pour lequel la couche d'adaptation comporte un adhésif acrylique. 20 5 - Revêtement multicouches selon l'une quelconque des revendications 2 à 4, pour lequel la couche d'adaptation comporte un adhésif élastomère. 6 - Revêtement multicouches selon l'une quelconque des revendications 1 à 5, pour lequel la couche de génération est une couche d'aluminium. 7 - Revêtement multicouches selon la revendication 6, pour lequel la 25 couche de génération a une épaisseur adaptée à la durée d'impulsion laser et à sa puissance pour maintenir la vaporisation à l'intérieur de la couche. 8 - Revêtement multicouches selon l'une quelconque des revendications précédentes, pour lequel la couche de confinement est transparente à une longueur d'onde laser du proche infra rouge au visible 9 9 - Revêtement multicouches selon l'une quelconque des revendications précédentes, pour lequel la couche de confinement est réalisée avec un matériau la couche de confinement est réalisée à base d'acrylate de butyle et/ou d'acrylate de 2-éthylhexyle adhésif ou non. 10 - Revêtement multicouches selon l'une quelconque des revendications précédentes, pour lequel la couche de confinement est d'une épaisseur de 0,5 mm à 1,5 mm et préférablement de 1 mm ±0,2 mm. 11 - Revêtement multicouches selon la revendication 6 ou 7, adapté au test non destructif pour lequel la couche de génération a une épaisseur de 40 10 microns à 60 microns pour une durée d'impulsion de 6 ns à 8 ns et un flux inférieur à 10 GW/cm2. 12 - Revêtement multicouches selon l'une quelconque des revendications précédentes, pour lequel la couche de génération du choc est une couche sacrificielle. 15 13- Revêtement multicouches selon l'une quelconque des revendications précédentes, réalisé sous forme de bandes ou de pastilles prédécoupées. 14- Kit de test matériau comportant un revêtement selon l'une quelconque des revendications précédentes caractérisé en ce qu'il comporte en outre des moyens de mesure de largeur d'impact calibrés en sorte de caractériser 20 le choc appliqué. 15- Procédé de test non destructif utilisant un kit de test selon la revendication 14.